СПОСОБ ТЕРМООБРАБОТКИ ЧЕРНОЙ ЖЕСТИ С КОНВЕРСИОННЫМ ПОКРЫТИЕМ И СПОСОБ ИЗГОТОВЛЕНИЯ ЗАЩИЩЕННОЙ ОТ КОРРОЗИИ ЧЕРНОЙ ЖЕСТИ

1. Способ термообработки черной жести с конверсионным покрытием с целью улучшения адгезии конверсионного покрытия, отличающийся тем, что черную жесть с конверсионным покрытием нагревают в течение периода (t) термообработки, длящегося от 0,1 с до 30 секунд, до температуры от 240°C до 320°C.
2. Способ по п. 1, причем длительность периода (t) термообработки составляет от 0,1 до 10 секунд, предпочтительно, от 0,1 до 1 с, особенно предпочтительно, менее 0,5 с, причем черную жесть в течение этого периода нагревают до температуры от 280°C до 320°C, предпочтительно, от 290°C до 310°C.
3. Способ по п. 1 или 2, отличающийся тем, что черную жесть в течение заданного периода (t) обработки нагревают до температуры в диапазоне от минимальной температуры (Tmin) до максимальной температуры (Tmax), причем минимальная температура (Tmin) и максимальная температура (Tmax) зависят от длительности периода (t) обработки и уменьшаются по мере увеличения длительности периода (t) обработки.
4. Способ по п. 3, отличающийся тем, что зависимость максимальной температуры (Tmax) и/или минимальной температуры (Tmin) от длительности периода (t) обработки, по меньшей мере, в диапазоне 0≤t≤10 с приблизительно соответствует линейной функции.
5. Способ по п. 3 или 4, отличающийся тем, что зависимость максимальной температуры (Tmax) от длительности периода (t) обработки соответствует уравнению Tmax(t)=310°C-t*(°C/s), где t равно длительности обработки в диапазоне 0≤t≤10 с.
6. Способ по одному из пп. 3-5, отличающийся тем, что зависимость минимальной температуры (Tmin) от длительности периода (t) обработки в диапазоне 0≤t≤10 с, по меньшей мере, приблизительно соответствует уравнению Tmin(t)=290°C-at*(°C/s), где t равно длительности обработки, а а равно 2.
7. Способ изготовления защищенной от коррозии черной жести, содержащий следующие этапы:
- нанесение не содержащего хрома конверсионного покрытия, по меньшей мере, на одну поверхность черной жести,
- термообработка черной жести с конверсионным покрытием способом по одному из вышеприведенных пунктов.
8. Способ по п. 7, причем этап нанесения не содержащего хрома конверсионного покрытия, по меньшей мере, на одну поверхность черной жести подразумевает следующие операции:
- электрохимическая обработка черной жести путем пропускания черной жести через электролит с целью образования поверхности жести, инертной к окислению,
- промывание черной жести,
- нанесение водного и, предпочтительно, не содержащего хрома обрабатывающего раствора, по меньшей мере, на одну поверхность черной жести с целью образования конверсионного покрытия.
9. Способ по п. 7 или 8, причем обрабатывающий раствор, нанесенный на поверхность черной жести с целью образования конверсионного покрытия, высушивают путем нагрева покрытой обрабатывающим раствором черной жести в течение макс. 5 секунд до температуры не выше 200°C.
10. Способ по одному из пп. 7-9, отличающийся тем, что органическое покрытие наносят на конверсионное покрытие перед, во время или после термообработки.
11. Способ по одному из пп. 9 или 10, отличающийся тем, что после высыхания обрабатывающего раствора, по меньшей мере, на одну поверхность черной жести наносят органический лак, и нанесенный лак на этапе сушки нагревают в течение макс. 15 секунд до температуры не выше 240°C путем нагрева окрашенной черной жести.
12. Способ по п. 11, отличающийся тем, что окрашенную черную жесть после сушки лака подвергают термообработке, для чего окрашенную черную жесть нагревают в индукционной печи в течение 0,1-1 с, в частности, примерно 0,5 с до температуры от 290°C до 310°C.
13. Способ по одному из пп. 10-12, отличающийся тем, что органическое покрытие получено путем нанесения органического лака, в частности, лака на основе органозоля, эпоксифенола или полиэфира, белого или золотистого лака, или путем нанесения покрытия из термопластичного полимерного материала, в частности, полиэтилена, полипропилена или полиэфира, предпочтительно, полиэтилентерефталата.
14. Способ по одному из пп. 10-13, отличающийся тем, что органическое покрытие нанесено путем наплавления полимерной пленки, в частности пленки из полиэтилентерефталата, или путем непосредственной экструзии жидкотекучего термопластичного полимерного материала на одну или обе поверхности черной жести.
15. Способ по п. 14, отличающийся тем, что черную жесть с конверсионным покрытием перед нанесением органического покрытия нагревают в течение 0,1-1 с, в частности, примерно 0,3 с до температуры от 270°C до 290°C, в частности, примерно до 280°C.
16. Способ по п. 14 или 15, отличающийся тем, что черную жесть с конверсионным покрытием после нанесения органического покрытия нагревают в течение 0,1-0,5 с, в частности, примерно 0,2 с до температуры от 290°C до 310°C.
17. Способ по одному из пп. 7-16, отличающийся тем, что черную жесть обрабатывают в виде полосы, движущейся со скоростью не менее 30 м/мин, в частности, во время нанесения конверсионного покрытия и/или нанесения органического покрытия и/или термообработки.